(57)【要約】【課題】過度に太い糸を用いなくても、非常に嵩高でふっくらして柔らかな風合いの多重織物を提供することを目的とする。【解決手段】各層の織密度が５〜４０本／2.54cmである４層以上の多重織物１０である。内側の２層（Ｂ，Ｄ層）の間に無撚糸２３を緯方向に挟む。少なくとも、最も表側の織物層（Ａ層）の緯糸２１が最も裏側の織物層（Ｅ層）の経糸１５に任意ピッチで接結されている。無撚糸２３はふっくらとしており、織物層（Ａ，Ｂ，Ｄ，Ｅ層）の織密度が低いので、多重織物１０全体として柔らかくふっくらとした風合いのものとなる。【選択図】図１
2010270406.tif 000002
【特許請求の範囲】
【請求項１】
各層の織密度が５〜４０本／2.54cmである４層以上の織物であり、
このうちの内側の２層の間に嵩高糸及び／または無撚糸を緯方向に挟み、
少なくとも、最も表側の織物層の緯糸が最も裏側の織物層の経糸に所々で接結されていることを特徴とする多重織物。
【請求項２】
前記嵩高糸及び／または無撚糸がポリエステル製である請求項１に記載の多重織物。
【請求項３】
前記内側の２層の間に、更にポリウレタン弾性糸を緯方向に挟んだものである請求項１または２に記載の多重織物。
【発明の詳細な説明】
【技術分野】
【０００１】
本発明は、各種タオル製品や肌布団等の縫製品に好適なふっくら感と軽やかな風合いに富んだ多重織物に関するものである。
【背景技術】
【０００２】
タオル等に用いられている織物としてはパイル織物が一般的である。このパイル織物には、パイル糸を切断して毛羽状にしたものや、パイル糸をループ状のまま残したものがある。この様なパイル織物は嵩高でふんわり感があり、また適度な保温性があるので、タオルケット等の夏用掛け具の他、様々な用途に利用されている。
【０００３】
嵩高織物としては上記パイル織物の他、２重織物や３重織物が知られている。例えば特許文献１には、細めのバルキーヤーンを用いた２枚の平織を重ねてそれらの層間に太めの捲縮性仮撚バルキーヤーンを緯方向に挿入したものが示されている。また該特許文献１には、上記２枚の平織層の間に仮撚バルキーヤーンの平織層を挿入した３重織物も示されている。
【先行技術文献】
【特許文献】
【０００４】
【特許文献１】特開昭５４−８８３５９号公報
【発明の概要】
【発明が解決しようとする課題】
【０００５】
上記パイル織物や２重織物、３重織物は嵩高でふっくらしたものであるが、より一層ふっくら感の高い織物が求められている。より嵩高な織物とする手段として、上記３重織物における中間層の糸として非常に太い糸を用いることも考えられたが、あまりに太い糸であると、織物が重くなる上、織機にかけることが困難となる。
【０００６】
本発明はこの様な事情に着目してなされたものであって、その目的は、過度に太い糸を用いなくても、非常に嵩高で軽くふっくらして柔らかな風合いの織物を提供することにある。
【課題を解決するための手段】
【０００７】
本発明に係る多重織物は、各層の織密度が５〜４０本／2.54cmである４層以上の織物であり、このうちの内側の２層の間に嵩高糸及び／または無撚糸を緯方向に挟み、少なくとも、最も表側の織物層の緯糸が最も裏側の織物層の経糸に所々で接結されていることを特徴とする。なお上記「所々で接結」とは、表面及び／または裏面に表す模様の縁取りを形成する様に任意に接結する場合（図２参照）や、表面及び／または裏面に表す模様にかかわらず一定のピッチ（例えば経糸４〜１２本のピッチ）で接結する場合等を含む。
【０００８】
この様に４層以上の織物であることから、糸を過度に太くしなくても軽くて嵩高な風合いとなる。そして上記の通り各層の織密度が５〜４０本／2.54cmと低いので、４層以上の織物でありながらも柔らかな風合いとなる。
【０００９】
その上本発明では嵩高糸や無撚糸を挟む構造としており、これら嵩高糸や無撚糸はふっくらとしているので、多重織物全体として従来品では感じることのできない程に顕著に柔らかく且つ軽くてふっくらとした風合いのものとなる。
【００１０】
上記無撚糸や嵩高糸の太さとしては、３００〜２１００dtexが推奨される。あまりに太いと、織物が重くなる上、織機での製織が難しくなるからであり、逆にあまりに細いと、ふっくらとした風合いを発揮し難くなるからである。
【００１１】
ところで嵩高糸や無撚糸は繊維の脱落を生じ易く、使用により嵩高性が劣化し易い傾向にある。しかし本発明では、この糸を内側の２層の間に挟んでおり、従って布帛としての表面や裏面に至るまでに、該内側の層と外側の層との合計２層以上でそれぞれを覆うこととなるので〔例えば４層の織物の場合は合計２層でそれぞれ覆い、６層の織物の場合は合計３層でそれぞれ覆う（或いは一方面側を合計４層、他方面側を合計２層で覆う）こととなる〕、繊維の脱落が生じ難く、嵩高性を維持し得る。なお表裏面からの感触を同じにする場合には、表面及び裏面を同数の層で覆う構成とすると良い。
【００１２】
また嵩高糸や無撚糸の挿通方向について言えば、製織時に糸に加わる張力は、経方向に比較的強く、緯方向に比較的弱いので、嵩高糸や無撚糸のふっくら感を保持する観点から、本願発明では緯方向に挿通することとした。
【００１３】
なお上記「無撚糸」とは、撚のかかっていない（或いは撚のあまりかかっていない）紡績糸のことである。無撚糸の製造法は既知の技術を用いることができる。例えば、撚られた通常の単糸と水溶性ビニロンフィラメントを合わせて、該単糸の撚と反対方向に撚りをかけて双糸とし、この双糸を用いて製織した後、熱湯により上記水溶性ビニロンフィラメントを溶かして除き、無撚糸の織物とする。
【００１４】
上記嵩高糸としては、バルキーヤーンやテクスチャードヤーンが挙げられ、より具体的にはポリエステル糸の仮撚法による仮撚加工糸等が挙げられる。嵩高糸にはステープル（短繊維）、フィラメント（長繊維）のいずれを用いても良いが、フィラメント製の嵩高糸の方が丈夫であるので好ましい。
【００１５】
また前記嵩高糸及び／または無撚糸が、ポリエステル製であることが好ましい。
【００１６】
ポリエステルは疎水性繊維（公定水分率が０．４％）であることから、殆ど吸湿せず、ポリエステル製の糸に含まれる水分は専ら繊維間の隙間に存在する。このため糸に含まれる水分は、家庭用洗濯機での遠心脱水操作により容易に取り除くことができる。従ってポリエステル製の嵩高糸や無撚糸に含まれた水分についても、家庭用洗濯機で脱水しただけで非常に少ないものとすることができる。そして上述の通り、嵩高糸や無撚糸を覆う織物層は、その織密度が低いので、嵩高糸や無撚糸から除かれた水分は、その織り目から容易に外部へ取り除かれることとなる。こうして水分含有量を非常に少なくすることができるので、嵩高な織物でありながらも早く乾かすことができる。
【００１７】
更に多重織物における各層の織密度については、内側の層の織密度を、最外層の織密度よりも低くすることが好ましい。
【００１８】
織密度が低いほど、織物の風合いが柔らかくなる。一方織密度が低いと、緯糸や経糸がずれ易く、織物に粗密部分を生じ、外観を損なう懸念がある。この様なずれは、外からの摩擦を受ける最外層に起こりやすい。そこで上記の様に、最外層（表裏の２層）では織密度を比較的高くして糸ずれが過度に生じないようにする一方で、内に隠れる内側層の織密度を最外層よりも低くして、柔らかな風合いを発揮させるのが良い。より好ましくは、上記内側層の織密度を最外層の織密度の２／３以下としたものである。
【００１９】
更に本発明においては、多重織物のうちの内側の２層の間に、更にポリウレタン弾性糸を緯方向に挟んだものであることが好ましい。
【００２０】
上記ポリウレタン弾性糸（通称スパンデックス糸）が縮むことで、多重織物が全体として縮んで皺を生じ、ボリュームが向上してよりふんわりとした風合いとなる。
【発明の効果】
【００２１】
本発明に係る多重織物によれば、さほど太い糸を用いないにもかかわらず、非常にふっくらと嵩高で軽く柔らかな風合いのものとなる。
【図面の簡単な説明】
【００２２】
【図１】本発明の実施形態１に係る多重織物の一部断面を表した図である。
【図２】本発明の実施形態３に係る多重織物の一部断面を表した図である。
【図３】本発明の実施形態４に係る多重織物の一部断面を表した図である。
【発明を実施するための形態】
【００２３】
以下、例を挙げて本発明をより具体的に説明するが、本発明はもとより下記例によって制限を受けるものではなく、前・後記の趣旨に適合し得る範囲で適宜に変更を加えて実施することも勿論可能であり、それらはいずれも本発明の技術的範囲に包含される。
【００２４】
＜実施形態１＞
図１は本発明の実施形態１に係る多重織物１０の一部断面を経方向から表した図である。
【００２５】
多重織物１０は、４層構造の織物のうちの内側の２層（Ｂ層、Ｄ層）の間に、無撚糸２３を緯方向に挟んだものである（Ｃ層）。図ではＡ層の２本の緯糸２１に対して無撚糸２３を３本の割合で挿入している。
【００２６】
最外層のＡ層とＥ層の経糸１１，１５及び緯糸２１，２５は、いずれも綿１００％の１５〜４０番手（例えば２０番手）の紡績糸である。Ａ層及びＥ層は平織となっており、これらＡ層、Ｅ層の織密度（経、緯）が２０〜４０本／2.54cm（例えば３０本／2.54cm）である。この様に多重織物１０の表裏面である最外層が、綿１００％の粗い平織であることから、多重織物１０の外観はガーゼ様を呈する。
【００２７】
内側のＢ層とＤ層の経糸１２，１４及び緯糸２２，２４は、いずれも綿１００％の１５〜４０番手（例えば２０番手）の紡績糸である。Ｂ層及びＤ層も平織りとなっており、いずれも織密度（経、緯）が５〜２０本／2.54cm（例えば１５本／2.54cm）である。
【００２８】
Ｃ層の糸は、綿１００％の無撚糸２３である。なおこの無撚糸２３は、綿繊維からなる紡績糸と水溶性ビニロンフィラメントを合糸し、上記紡績糸と反対方向の撚をかけて双糸とし、この双糸を用いて上記多重織物１０を製織した後、熱湯に曝し、上記水溶性ビニロンフィラメントを溶解除去したものである。
【００２９】
上記多重織物１０はジャガード織機により製織される。Ａ，Ｂ，Ｄ，Ｅ層の緯糸及び経糸はもとより、Ｃ層の無撚糸２３もさほど太くないので、ジャガードのタオル織機を用いて製織することができる。
【００３０】
表側の最外層であるＡ層の緯糸２１は、裏側の最外層であるＥ層の経糸１５に対して、所々で接結するようになっている。図示例では、図の中央より右側において、Ａ層の緯糸２１が、Ａ層の経糸１１の６本毎のピッチで、その真裏にあるＥ層の経糸１５と接結している。なおこの接結は全ての緯糸２１で行うのではなく、６本の緯糸２１毎に行う。図の左側では、Ａ層の緯糸２１がＥ層の経糸１５と接結していない。この箇所においては、Ａ層が浮いたようになる（浮かし柄）。なお図において、接結の様子を分かり易くするために、Ａ層の緯糸２１を一点鎖線で表し、Ｅ層の緯糸２５を破線で表している。
【００３１】
この様に所々で結節されているから、多重織物１０はＡ〜Ｅ層が一体となり、あたかも一枚の布のようになる。
【００３２】
上述の様に本実施形態１の多重織物１０は、４層織物のうちの中央の層間（Ｂ，Ｄ層の間）に無撚糸２３（Ｃ層）が挟まれた構造であることに加えて、Ａ，Ｂ，Ｄ，Ｅ層の織密度が低いので、多重織物１０全体として嵩高でふっくらと軽く柔らかな風合いのものとなる。
【００３３】
＜実施形態２＞
本発明の実施形態２に係る多重織物においては、上記実施形態１の綿製無撚糸２３に換えてポリエステルフィラメント製嵩高糸を用いる。他の構成は上記実施形態１と同じである。
【００３４】
本実施形態２の多重織物においても、全体として嵩高でふっくらと軽く柔らかな風合いのものとなる。
【００３５】
加えて実施形態２ではＣ層に用いる糸がポリエステル製であることから、洗濯に際して家庭用洗濯機で遠心脱水するだけで、水分がかなり除去され、嵩高な布でありながらも早く乾燥させることができる。そしてＣ層のポリエステル製嵩高糸は多重織物１０の内部に隠れ、表裏面の層（Ａ，Ｅ層）は綿１００％であるので、肌触りが良い。
【００３６】
＜実施形態３＞
図２は本発明の実施形態３に係る多重織物２０の一部断面を表した図である。なお図１と同一の符号を付した箇所は、図１の例と同じ構成部分である。
【００３７】
実施形態３の多重織物２０は、４層構造の織物のうちの内側の２層（Ｂ，Ｄ層）の間に、綿製無撚糸２３及びポリウレタン弾性糸３３を緯方向に挟んだものである（Ｃ’層）。無撚糸２３は、Ａ層の２本の緯糸３１に対して２本の割合で挿入され、ポリウレタン弾性糸３３は、Ａ層の２本の緯糸３１に対して１本の割合で挿入されている。
【００３８】
最外層のＡ’層とＥ’層の経糸１１，１５及び緯糸３１，３５は、いずれも綿１００％の２０番手の紡績糸である。Ａ’層及びＥ’層は平織となっており、これらＡ’層、Ｅ’層の織密度（経、緯）は３０本／2.54cmである。この様に多重織物２０の表裏面である最外層が、綿１００％の粗い平織であることから、多重織物２０の外観はガーゼ様を呈する。
【００３９】
実施形態３の多重織物２０もジャガード織機により製織される。Ａ’，Ｂ，Ｄ，Ｅ’層の緯糸及び経糸はもとより、Ｃ’層のスパンデックス糸３３や無撚糸２３もさほど太くないので、ジャガードのタオル織機を用いて製織することができる。
【００４０】
この多重織物２０では、一部の範囲でＡ’層の緯糸３１とＥ’層の緯糸３５とが入れ替わるようにして反対側の経糸１５，１１と接結されている（図２における中央部分参照）。これにより多重織物２０は各層が一体となり、あたかも一枚の布のようになる。なお図において、接結の様子を分かり易くするために、緯糸３１を一点鎖線で表し、緯糸３５を破線で表している。
【００４１】
また緯糸３１と緯糸３５として異なる色の糸を用いれば、上記入れ替わりに対応した模様を表すことができる。この模様は表裏逆転して現れる。
【００４２】
加えて多重織物２０では、Ｃ’層にてスパンデックス糸３３が挿通されているので、該スパンデックス糸３３が収縮することによって、Ｃ’層はもとより、Ａ’，Ｂ，Ｄ，Ｅ’層が縮んで皺になり、嵩高感が非常に良好となって、一層ふんわりと柔らかな風合いになる。
【００４３】
またスパンデックス糸３３は多重織物１０の内部に隠れ、表裏面の層（Ａ’，Ｅ’層）は綿１００％であるので、肌触りが良い。
【００４４】
＜実施形態４＞
図３は本発明の実施形態４に係る多重織物３０の一部断面を表した図である。なお図１と同一の符号を付した箇所は、図１の例と同じ構成部分である。
【００４５】
多重織物３０は、６層構造の織物のうちの内側の２層（Ｂ，Ｄ層）の間に、ポリエステルフィラメント製嵩高糸４３を緯方向に挟んだものである（Ｃ”層）。この嵩高糸４３の挿入量は、Ａ”層の２本の緯糸５１に対して１本の割合である。
【００４６】
Ａ”層、Ｅ”層、Ｆ層、Ｇ層、Ｂ層及びＤ層の経糸４１，４５，３６，３８，１２，１４、及び緯糸５１，５５，３７，３９，２２，２４は、いずれも綿１００％の２０番手の紡績糸である。Ａ”層、Ｅ”層、Ｆ層、Ｇ層、Ｂ層及びＤ層は平織りとなっており、いずれも経、緯の織密度が１６本／2.54cmである。
【００４７】
この多重織物３０もジャガード織機により製織される。多重織物３０における各層（Ａ〜Ｇ層）の糸はいずれもさほど太くないので、ジャガードのタオル織機を用いて製織することができる。
【００４８】
実施形態４の多重織物３０では、実施形態１よりも２層多くなっており、また表裏面のＡ”，Ｅ”層の織密度が実施形態1よりも低いので、より一層嵩高でふっくらとした風合いのものとなる。
【００４９】
＜他の実施形態＞
上記実施形態１〜４ではＣ，Ｃ’，Ｃ”層に綿製無撚糸２３やポリエステルフィラメント製嵩高糸を挿通するようにしたが、これに換えてウール糸を用いれば、保温性の良好な多重織物とすることができる。この様にＣ層（Ｃ’，Ｃ”層）に挿入する糸を種々換えることで、様々な機能を発揮する多重織物とすることができる。
【００５０】
上記実施形態１〜３では織物部分が４重のもの、実施形態４では６重のものを示したが、これらに限るものではなく、４重以上であればよい。
【符号の説明】
【００５１】
１０，２０，３０  多重織物
１１，１２，１４，１５，３６，３８，４１，４５  経糸
２１，２２，２４，２５，３１，３５，３７，３９，５１，５５  緯糸
２３  無撚糸
３３  ポリウレタン弾性糸
４３  嵩高糸
【図１】
2010270406.tif 000003
【図２】
2010270406.tif 000004
【図３】
2010270406.tif 000005